(57)【特許請求の範囲】
【請求項１】
ポリエチレンおよびポリプロピレンに吸着されうる物質を含む内容物を収容する包装袋であって、
２軸延伸ポリエステル層を最内層に有するフィルムをヒートシールして形成され、
ツロブテロール、ｄ−カンファー、ｌ−メントールおよび酢酸−ｄｌ−α−トコフェロールのいずれの物質についても、前記物質を収容したときの前記包装袋への前記物質の吸着量が、密度９２０ｋｇ／ｍ３、融点１１５℃の低密度ポリエチレンおよび密度９００ｋｇ／ｍ３、融点１３８℃のコポリマータイプの無延伸ポリプロピレンのそれぞれへの前記物質の吸着量の５０％以下である、包装袋。
【請求項２】
前記２軸延伸ポリエステル層は、少なくとも部分的にレーザー光を照射することによりヒートシール性を付与された領域を有し、前記領域の少なくとも一部がヒートシールされている、請求項１の記載の包装袋。
【発明の詳細な説明】
【技術分野】
【０００１】
本発明は、フィルムをヒートシールして形成された包装袋に関するものである。
【背景技術】
【０００２】
ポリエチレン（ＰＰ）系樹脂フィルムやポリプロピレン（ＰＰ）系樹脂フィルムを最内層に積層したフィルムどうしをヒートシールして形成したフレキシブルパウチ等の包装袋が知られている。
【０００３】
しかしながら、ＰＰ系樹脂フィルムやＰＥ系樹脂フィルムは、ｄ−カンファー、ｌ−メントール、サリチル酸メチル、カプロン酸エチル、その他の各種エステル等の物質を吸着する性質を有する。このため、これらを成分に含む内容物をＰＰ系樹脂フィルムやＰＥ系樹脂フィルムを用いた包装袋に収容すると、これらの成分の減少によって内容物の品質悪化を生じさせるおそれがある。
【０００４】
特許文献１には、このような課題を解決するため、基材上にポリオレフィン系樹脂からなるシール層及び溶解性パラメーターが９．５以上の合成樹脂からなる最内層を順次積層したフレーバー保持包装材が開示されている。
【０００５】
また、ヒートシール性を備えるＰＥＴ（ヒートシールＰＥＴ）、ヒートシール性と低吸着性とを兼ね備えるポリアクリロニトリル（ＰＡＮ）等の材質も知られている。
【先行技術文献】
【特許文献】
【０００６】
【特許文献１】実公平４−２５３１７号公報
【発明の概要】
【発明が解決しようとする課題】
【０００７】
しかしながら、特許文献１のフレーバー保持包装材は、最内層のフィルムの一部をレーザー光線により削除し、部分的に露出したシール層によりシール処理をしているため、シール界面においてシール層、接着層等の他層の成分が内容物に溶出したり、シール部に内容物が侵襲して剥離したりするおそれがある。また、フレーバー保持包装材の製造時には、最内層のフィルムの一部を削除するための大きなエネルギーにより煙や臭気が発生するおそれがある。また、基材となる層が、焦げたり収縮したりすることを防ぐために、レーザー光線を遮断する金属薄層等を中間層に設けねばならず、コストが増加するおそれがある。
【０００８】
また、ヒートシールＰＥＴは、ヒートシール性を付与するために混合する成分の影響により、ｌ−メントール等の特定の物質に対しては吸着性が高い。また、ＰＡＮは、製造が難しく、高価格であり、ヒートシール強度が１０Ｎ程度と低い。したがって、これらの材質をフィルムとして用いた包装袋は、その用途が限定されるという課題があった。
【０００９】
本発明は、上記課題に鑑みてなされたものであり、ポリエチレンおよびポリプロピレンに対して吸着性を有する物質を含む内容物を、安定的に包装可能な包装袋を低コストで提供することを目的とする。
【課題を解決するための手段】
【００１０】
上記課題を解決するための本発明の一局面は、ポリエチレンおよびポリプロピレンに吸着されうる物質を含む内容物を収容する包装袋であって、２軸延伸ポリエステル層を最内層に有するフィルムをヒートシールして形成され、ツロブテロール、ｄ−カンファー、ｌ−メントールおよび酢酸−ｄｌ−α−トコフェロールのいずれの物質についても、物質を収容したときの包装袋への物質の吸着量が、密度９２０ｋｇ／ｍ３、融点１１５℃の低密度ポリエチレンおよび密度９００ｋｇ／ｍ３、融点１３８℃のコポリマータイプの無延伸ポリプロピレンのそれぞれへの物質の吸着量の５０％以下の包装袋である。
【発明の効果】
【００１１】
本発明により、ポリエチレンおよびポリプロピレンに対して吸着性を有する物質を含む内容物を、安定的に包装可能な包装袋を低コストで提供することができる。
【図面の簡単な説明】
【００１２】
【図１】実施形態に係る包装袋およびフィルムを示す図
【図２】フィルムの断面図
【図３】実施例に係るフィルムを示す図
【発明を実施するための形態】
【００１３】
（包装袋）
図１に、実施形態に係る包装袋１００の平面図および側面図および包装袋１００の製造に用いられるフィルム１１の平面図を示す。包装袋１００は、２枚のフィルム１１を重ねて、周縁部にヒートシール処理を行うことで製造される四方シール袋である。フィルム１１の周縁部のハッチングで示した領域１０は、ヒートシール性を付与されている。
【００１４】
（フィルム）
図２に、フィルム１１の断面図を示す。フィルム１１は、図２に示すように、外層から内層の順に、２軸延伸ポリエチレンテレフタレート（ＰＥＴ）層１４／アルミニウム層１５／ポリエチレン層１６／２軸延伸ＰＥＴ層１７の積層構造からなる。フィルム１１の最内層を２軸延伸ＰＥＴ等の２軸配向ポリエステル層とすることで、ＰＥやＰＰを包装袋の最内層に使用した場合と比較して、吸着される物質の吸着量を低く抑えることができる。
【００１５】
フィルム１１は、最内層に２軸配向ポリエステル層を有していれば、積層体であっても、層単体であってもよい。積層体の場合には、フィルム１１の機能に応じて例えば、アルミニウム層、樹脂層等を積層できる。樹脂層に、バリア性を有するバリアフィルムを用いることで、フィルムにバリア性を付与することもできる。バリアフィルムには、例えば、ポリエチレンテレフタレートやナイロン等の基材フィルム上に蒸着によりコーティングバリア層を形成した透明蒸着フィルムや、エチレン−ビニルアルコール共重合体（ＥＶＯＨ）やポリビニルアルコール（ＰＶＡ）等のバリア性樹脂フィルム、ポリ塩化ビニリデン（ＰＶＤＣ）コートフィルム等のバリア樹脂コートフィルム等を用いることができる。
【００１６】
２軸配向ポリエステル層を好適に選択することにより、ｄ−カンファー、ｌ−メントール、サリチル酸メチル、カプロン酸エチル、ツロブテロール、酢酸−ｄｌ−α−トコフェロール等のようなＰＥおよびＰＰに吸着されやすい物質の吸着量を、小さくすることができる。これらの物質の包装袋１００への吸着量は、例えば、密度９２０ｋｇ／ｍ３、融点１１５℃の低密度ポリエチレンあるいは密度９００ｋｇ／ｍ３、融点１３８℃のコポリマータイプの無延伸ポリプロピレンを最内層に用いて作成した包装袋への吸着量の５０％以下、より好ましくは、１５％以下とすることができる（質量比）。吸着量の評価は、例えば４０℃で、３か月の間、各物質を保存し、保存期間経過後、包装袋から各物質をメタノール抽出し、高速クロマトグラフィにて吸着量を測定することで行うことができる。
【００１７】
（ヒートシール性の付与）
配向性を有するフィルムは、通常、ヒートシール性に乏しい。このため、２軸配向ポリエステル層は、所定の方法により、少なくともシール予定位置においてヒートシール性を向上させることが好ましい。例えば、特公平４−２６３３９号公報に記載されたような電磁照射の方法によってもよく、その他の公知の方法によってもよい。また、レーザー光照射その他の新たな方法を用いてもよい。
【００１８】
以上のように、本実施形態に係る包装袋１００は、最内層に２軸配向ポリエステルを用いているため、各種物質、とくにポリエチレンおよびポリプロピレンに対して吸着性を有する物質の吸着量を小さくすることができる。また、２軸配向ポリエステルをヒートシールするため、接着剤等を用いる必要がなく、シール箇所から接着剤が内容物に溶出することがない。そのため、このような物質を含む内容物を、安定的に包装することが可能である。また、このような包装袋は、ＰＡＮ等を用いる場合に比べ、低コストで提供することができる。とくに、経皮吸収剤、化粧品、医薬品、その他エステル系物質を含む内容物や、芳香成分の減少が品質劣化につながりやすい食品、酒類等の内容物に対して効果が高い。
【００１９】
包装袋１００の形状は、四方シール袋に限定されず任意の形状を採用できる。例えば、１枚のフィルムを２つ折りにして、合わせた周縁部をシールして形成される三方シール袋や、２枚のフィルムの間に２つ折りにした１枚のフィルムを挟み、周縁部をシールして形成される自立性を有するフレキシブル包装袋等が採用可能である。
【実施例】
【００２０】
実施例および比較例１〜５に係るフィルムのヒートシール強度および各フィルムを用いて包装袋を作成できた場合の所定物質の吸着量の測定を行った。図３には、実施例に係るフィルムの平面図を示す
【００２１】
（実施例）
実施例に係るフィルムとして、外層から内層の順に、２軸延伸ＰＥＴ（１２μｍ）／アルミニウム（９μｍ）／ポリエチレン（２０μｍ）／２軸延伸ＰＥＴ（１２μｍ）の積層構造を有する、１２０ｍｍ×１２０ｍｍのフィルムを２枚準備した。準備したフィルムの周縁部には、ヒートシール性を付与するために、幅１０ｍｍにわたって赤外線波長のレーザー照射を行った。レーザー照射範囲を、図３にハッチングで示す。レーザー照射は、炭酸ガスレーザー装置（キーエンス製ＭＬ−Ｚ９５１０）を使用して、出力７０％、塗り潰し間隔０．１ｍｍ、スキャンスピード４０００ｍｍ／秒の条件で行った。
【００２２】
（比較例１）
比較例１に係るフィルムとして、外層から内層の順に、２軸延伸ＰＥＴ（１２μｍ）／アルミニウム（９μｍ）／ポリエチレン（２０μｍ）／２軸延伸ＰＥＴ（１２μｍ）の積層構造を有するフィルムを２枚準備した。サイズは、実施例と同じである。
【００２３】
（比較例２）
比較例２に係るフィルムとして、外層から内層の順に、２軸延伸ＰＥＴ（１２μｍ）／アルミニウム（９μｍ）／ポリエチレン（２０μｍ）／低密度ポリエチレン（ＬＤＰＥ）（３０μｍ）の積層構造を有するフィルムを２枚準備した。サイズは、実施例と同じである。ＬＤＰＥは、密度９２０ｋｇ／ｍ３、融点１１５℃である。
【００２４】
（比較例３）
比較例３に係るフィルムとして、外層から内層の順に、２軸延伸ＰＥＴ（１２μｍ）／アルミニウム（９μｍ）／ポリエチレン（２０μｍ）／無延伸ポリプロピレン（ＣＰＰ）（３０μｍ）の積層構造を有するフィルムを２枚準備した。サイズは、実施例と同じである。ＣＰＰは、密度９００ｋｇ／ｍ３、融点１３８℃のコポリマータイプである。
【００２５】
（比較例４）
比較例４に係るフィルムとして、外層から内層の順に、２軸延伸ＰＥＴ（１２μｍ）／アルミニウム（９μｍ）／ポリエチレン（２０μｍ）／ＰＡＮ（３０μｍ）の積層構造を有するフィルムを２枚準備した。サイズは、実施例と同じである。
【００２６】
（比較例５）
比較例５に係るフィルムとして、外層から内層の順に、２軸延伸ＰＥＴ（１２μｍ）／アルミニウム（９μｍ）／ポリエチレン（２０μｍ）／ヒートシールＰＥＴ（３０μｍ）（東洋紡株式会社製ＤＥ０３２）の積層構造を有するフィルムを２枚準備した。サイズは、実施例と同じである。
【００２７】
（ヒートシール）
各フィルムを２枚準備し、それぞれの内層面を向かい合わせた後、周縁部を幅１０ｍｍにわたりヒートシールして包装袋を製造した。実施例のフィルムには、１４０℃の温度で、０．２ＭＰａの荷重を２秒間加え、比較例のフィルムには、１８０℃の温度で、０．２ＭＰａの荷重を２秒間加えた。
【００２８】
（ヒートシール強度測定）
ヒートシール強度の測定を表１に示す。
【００２９】
【表１】
0006036871.tif 000002
【００３０】
ヒートシール強度の測定結果より、実施例に係る包装袋は、２０Ｎのシール強度でシールを行えることが、確認された。また、最内層の２軸延伸ＰＥＴ層にレーザー照射を行っていない比較例１は、ヒートシールができなかった。また、ＰＡＮを含むフィルムを用いた比較例４のヒートシール強度が、他の材質と比較して低い１０Ｎであることが確認された。
【００３１】
（吸着量測定）
吸着量の測定は、実施例および比較例２〜５に係る包装袋に、それぞれ内容物１〜４を３ｇ封入し、４０℃で３ヶ月間保存した後、メタノール抽出をし、高速クロマトグラフィにて吸着量を測定した。内容物１〜４は、それぞれ吸着物質として、（１）ツロブテロール、（２）ｄ−カンファー、（３）ｌ−メントールおよび（４）酢酸―ｄｌ―α―トコフェロールを０．１ｇ以上含んでいる。評価結果を表２に示す。
【００３２】
【表２】
0006036871.tif 000003
【００３３】
吸着量の測定結果より、実施例に係る包装袋の評価成分の吸着量は、ＬＤＰＥを含むフィルムを用いた比較例２に係る包装袋の吸着量と比較して、内容物１〜４の全てで減少することが確認できた。吸着量は、減少効果最大で１．５％（内容物４）、最小で９．８％（内容物１）に抑えられた。
【００３４】
また、実施例に係る包装袋の評価成分の吸着量は、ＣＰＰを含むフィルムを用いた比較例３に係る包装袋の吸着量と比較して、内容物１〜４の全てで減少することが確認できた。吸着量は、減少効果最大で１．９％（内容物４）、最小で１２．１％（内容物１）に抑えられた。
【００３５】
また、ヒートシールＰＥＴを含むフィルムを用いた比較例５に係る包装袋の評価成分の吸着量は、比較例２に係る包装袋の吸着量と比較して内容物２で増加し、比較例３に係る包装袋の吸着量と比較して内容物２および３で増加することが確認された。
【００３６】
以上の評価結果から、実施例に係る包装袋が、ＰＡＮを含むフィルムを用いた包装袋と比べて強いヒートシール強度を備えることが確認された。また、ＬＤＰＥおよびＣＰＰを含むフィルムを用いた包装袋と比べて低い吸着性を備え、ヒートシールＰＥＴを含むフィルムを用いた包装袋と比べて多くの種類の物質の吸着を抑えることが確認できた。
【産業上の利用可能性】
【００３７】
本発明は、医薬品、化粧品、食料品等の包装袋に有用である。
【符号の説明】
【００３８】
１０    ヒートシール領域
１１    フィルム
１４    ２軸延伸ＰＥＴ層
１５    アルミニウム層
１６    ポリエチレン層
１７    ２軸延伸ＰＥＴ層
１００    包装袋
【図１】
0006036871.tif 000004
【図２】
0006036871.tif 000005
【図３】
0006036871.tif 000006